КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что в керамической массе для изготовления облицовочной плитки, включающей каолин, глину, мраморную муку, керамический череп, доломит, компоненты находятся при следующем соотношении, мас.%: каолин 83,5-88,0; глина 10,0-15,0; мраморная мука 0,2-0,3; керамический череп 1,0-1,5 доломит 0,2-0,3.
2
2
3
2
2
3
2
2
Для приготовления керамической массы используют каолины следующего состава, мас.%: SiO 13,86-35,55; AlO 47,49-78,5; TiO 0,25-1,; FeO 0,35-2,5; CaO 0,13-0,71; MgO 0,18-1,6; NaO+KO 0,18-1,6; п.п.п.6-12,87.
2
2
3
2
3
2
2
2
Используют глины, включающие, мас.%: SiO 51,08-55,88; AlO 30,0-33,63; FeO 0,59-0,72; TiO 1,04-1,1; CaO 0,48-0,62; MgO 0,84-0,93; NaO 0,4-1,58; KO 0,36-2,04; п.п.п.7,0-7,99.
В таблице приведены составы керамической массы для изготовления облицовочной плитки.
Таблица
Компоненты
Состав, мас.%:
1
2
3
Каолин
83,5
85,25
88,0
Глина
15,0
13,0
10,0
Мраморная мука
0,2
0,25
0,3
Керамический череп
1,0
1,25
1,5
Доломит
0,3
0,25
0,2
Прочность на сжатие, МПа
~35
~35
~35
Компоненты дозируют в требуемых количествах. В шаровую мельницу загружают керамический череп, доломит, заливают воду и проводят измельчение компонентов в течение 6-8 часов. Затем в мельницу добавляют каолин, глину, мраморную муку и измельчают еще в течение 2-3 часов. Степень измельчения готового шликера должна соответствовать остатку не более 2% на сите 0056. Затем проводят обезвоживание суспензии до получения коржей с влажностью 20-25%. Обезвоженную массу проминают и пластическим способом формуют из нее плитки, которые сушат при температуре 55-65°C до влажности 1-4%, и при температуре 1280°C проводят первый обжиг, а при температуре 1160°C - второй (политой) обжиг.
Источники информации
1. А.с. №44772 Болгарии, 1989.